【手続補正書】
【提出日】平成17年6月10日(2005.6.10)
【手続補正１】
【補正対象書類名】明細書
【補正対象項目名】特許請求の範囲
【補正方法】変更
【補正の内容】
【特許請求の範囲】
【請求項１】
アイソタクチックブロックを含むステレオブロック構造を有するプロピレン重合体主鎖と、カルボン酸基もしくは酸無水物基またはカルボン酸エステル基を含む側鎖とを有し、且つ２５℃におけるトルエンに１０重量％の濃度で溶解した際に、その不溶分が全重合体に対し１重量％以下であることを特徴とするプロピレン系重合体。
【請求項２】
プロピレン重合体主鎖が、シングルサイト触媒によって製造されたことを特徴とする請求項１に記載のプロピレン系重合体。
【請求項３】
プロピレン重合体主鎖が、９８℃におけるヘプタンに１０重量％の濃度で溶解した際に、その不溶分が全重合体に対し１重量％以下であることを特徴とする請求項１又は２に記載のプロピレン系重合体。
【請求項４】
プロピレン重合体主鎖につき、13Ｃ−ＮＭＲにて、頭−尾結合からなるプロピレン単位連鎖部のメチル基の炭素原子に由来するピークを観測し、ｍｍｍｍで表されるペンタッドに帰属されるピークのピークトップのケミカルシフトを２１．８ｐｐｍとした際に、１９．８ｐｐｍから２２．１ｐｐｍに現れるピークの総面積Ｓに対する、２１．８ｐｐｍをピークトップとするピークの面積Ｓ1の比率（Ｓ1／Ｓ）が１０％以上、６０％以下であることを特徴とする請求項１〜３のいずれか１項に記載のプロピレン系重合体。
【請求項５】
プロピレン重合体主鎖につき、13Ｃ−ＮＭＲにて、頭−尾結合からなるプロピレン単位連鎖部のメチル基の炭素原子に由来するピークを観測した際、２１．５〜２１．７ｐｐｍをピークトップとするピーク（ｍｍｍｒ）の面積をＳ2としたとき４＋２Ｓ1 ／Ｓ2＞５であることを特徴とする請求項４に記載のプロピレン系重合体（但し、Ｓ、Ｓ1 、Ｓ2は請求項４におけると同義である）。
【請求項６】
プロピレン重合体主鎖につき、13Ｃ−ＮＭＲにて、頭−尾結合からなるプロピレン単位連鎖部のメチル基の炭素原子に由来するピークを観測した際、下記（１）〜（４）の特性を有することを特徴とする請求項４又は５に記載のプロピレン系重合体（但し、Ｓ、Ｓ1 、Ｓ2は請求項４又は５におけると同義である）。
（１）２０．３〜２０．５ｐｐｍをピークトップとするピーク（ｒｒｒｒ）の面積をＳ3とした際にその面積Ｓ3の比率（Ｓ3／Ｓ）が０．２％以上、３％以下であり、
（２）２０．６〜２０．８ｐｐｍをピークトップとするピーク（ｒｍｒｍ）の面積をＳ4とした際にその面積Ｓ4の比率（Ｓ4／Ｓ）が０．３％以上、７％以下であり、
（３）Ｓ4の面積がＳ3の面積よりも大きく、
（４）Ｓ2の面積が、２５＞４＋２Ｓ1 ／Ｓ2＞５であること。
【請求項７】
プロピレン重合体主鎖につき、13Ｃ−ＮＭＲにて、頭−尾結合からなるプロピレン単位連鎖部のメチル基の炭素原子に由来するピークを観測した際、下記（１）〜（４）の特性を有することを特徴とする請求項６に記載のプロピレン系重合体。
（１）面積Ｓ1の比率（Ｓ1／Ｓ）が３０％以上、５０％以下であり
（２）面積Ｓ3の比率（Ｓ3／Ｓ）が１％以上、３％以下であり、
（３）面積Ｓ4の比率（Ｓ4／Ｓ）が４％以上、７％以下であり、
（４）Ｓ2の面積が、１０＞４＋２Ｓ1 ／Ｓ2＞７であること。
【請求項８】
プロピレン重合体主鎖は、ＧＰＣで測定した重量平均分子量Ｍｗが５，０００以上、２００，０００以下である請求項１〜７のいずれか１項に記載のプロピレン系重合体。
【請求項９】
プロピレン重合体主鎖は、ＤＳＣで測定した融点（Ｔｍ）の結晶融解熱量が１ｊｏｕｌｅ／ｇ以上に相当する明確なピークが存在しないことを特徴とする請求項１〜８のいずれか１項に記載のプロピレン系重合体。
【請求項１０】
シングルサイト触媒が、遷移金属含有の架橋基を有するＣ1−対称性アンサ−メタロセン化合物であることを特徴とする請求項１〜９のいずれか１項に記載のプロピレン系重合体。
【請求項１１】
プロピレン重合体主鎖及び／又はプロピレン系重合体が、ｏ−ジクロロベンゼンにて昇温溶出分別した際に、実質的に全ての成分が６０℃以下で溶出することを特徴とする請求項１〜１０のいずれか１項に記載のプロピレン系重合体。
【請求項１２】
請求項１における側鎖のカルボン酸基もしくは酸無水物基またはカルボン酸エステル基は、プロピレン重合体主鎖に、重合性化合物をグラフト共重合させることによって導入されたことを特徴とする請求項１〜１１のいずれか１項に記載のプロピレン系重合体。
【請求項１３】
重合性化合物が炭素原子数３〜２５の不飽和カルボン酸、その酸無水物又はそのエステルからなる不飽和カルボン酸誘導体成分であることを特徴とする請求項１２に記載のプロピレン系重合体。
【請求項１４】
炭素原子数３〜２５の不飽和カルボン酸、その酸無水物又はそのエステルからなる不飽和カルボン酸誘導体成分が無水マレイン酸であることを特徴とする請求項１３記載のプロピレン系重合体。
【請求項１５】
下記特性（ｂ）を有することを特徴とする請求項１〜１４のいずれか１項に記載のプロピレン系重合体。
（ｂ）ポリプロピレン基材への密着性試験（碁盤目テープ法）による密着性が５０／１００以上であること。
【請求項１６】
下記特性（ａ）及び（ｂ）を有することを特徴とするプロピレン系重合体。
（ａ）２５℃におけるトルエンに１０重量％の濃度で溶解した際に、その不溶分が全重合体に対し１重量％以下であること、
（ｂ）ポリプロピレン基材への密着性試験（碁盤目テープ法）による密着性が５０／１００以上であること。
【請求項１７】
請求項１〜１６のいずれか１項に記載のプロピレン系重合体を溶解度パラメーターが１１（ｃａｌ／ｃｍ3）1/2以下の溶剤に１重量部以上溶解してなる接着性組成物。
【請求項１８】
請求項１〜１６のいずれか１項に記載のプロピレン系重合体を含有してなる、結晶性を有するオレフィン系重合体用接着剤。
【請求項１９】
請求項１７に記載の組成物からなる、結晶性を有するオレフィン系重合体用接着剤。
【請求項２０】
請求項１に記載のプロピレン系重合体の製造方法であって、プロピレン単独、又はプロピレンとオレフィン性二重結合を有する他のモノマーを、遷移金属含有の架橋基を有するＣ1−対称性アンサ−メタロセン化合物であるシングルサイト触媒の存在下で重合してアイソタクチックブロックを含むステレオブロック構造を有するプロピレン重合体主鎖を得、
得られたプロピレン重合体主鎖に、カルボン酸基もしくは酸無水物基またはカルボン酸エステル基を含む重合性単量体をグラフト共重合させてプロピレン系重合体となすことを特徴とするプロピレン系重合体の製造方法。
【請求項２１】
上記プロピレン系重合体中における、上記カルボン酸基もしくは酸無水物基またはカルボン酸エステル基を含む重合性単量体から選ばれる少なくとも１種のグラフト共重合単位のグラフト量が、０．０１〜２５重量％であることを特徴とする請求項２０に記載のプロピレン系重合体の製造方法。
【請求項２２】
上記遷移金属含有の架橋基を有するＣ1−対称性アンサ−メタロセン化合物が、共役５員環配位子を有する架橋された４族遷移金属化合物のＣ1−対称性を有するメタロセンであることを特徴とする請求項２０又は２１に記載のプロピレン系重合体の製造方法。
【請求項２３】
アイソタクチックブロックを含むステレオブロック構造を有するプロピレン重合体主鎖と、カルボン酸基もしくは酸無水物基またはカルボン酸エステル基を含む側鎖とを有し、且つ下記（ａ）又は（ａ）及び（ｂ）の特性を有するプロピレン系重合体であって、
プロピレン単独、又はプロピレンとオレフィン性二重結合を有する他のモノマーを、遷移金属含有の架橋基を有するＣ1−対称性アンサ−メタロセン化合物であるシングルサイト触媒の存在下で重合してアイソタクチックブロックを含むステレオブロック構造を有するプロピレン重合体主鎖を得、
得られたプロピレン重合体主鎖に、カルボン酸基もしくは酸無水物基またはカルボン酸エステル基を含む重合性単量体をグラフト共重合させることにより製造されてなることを特徴とするプロピレン系重合体。
（ａ）２５℃におけるトルエンに１０重量％の濃度で溶解した際に、その不溶分が全重合体に対し１重量％以下であることを特徴とするプロピレン系重合体、
（ｂ）ポリプロピレン基材への密着性試験（碁盤目テープ法）による密着性が５０／１００以上であること。